(57)【要約】【課題】    得られる硬化物が金型との離型性、プラスチック基材との密着性および透明性に優れる光学部品成型用紫外線硬化性樹脂組成物を提供することを目的とする。   【解決手段】数平均分子量１，０００〜５０，０００の紫外線硬化性樹脂（Ａ）、数平均分子量８６〜８００の（メタ）アクリレート（Ｂ）、並びにリン酸エステル（ａ）と３級アミン（ｂ）から構成される塩（Ｃ）を必須成分とし、該リン酸エステル（ａ）の溶解度パラメーターＳＰａが８．５〜１０．０、該３級アミン（ｂ）の溶解度パラメーターＳＰｂが７．８〜９．５であり、かつ該塩（Ｃ）の含有量が（Ａ）と（Ｂ）の合計に基づいて０．００５〜５重量％であることを特徴とする光学部品成型用紫外線硬化性樹脂組成物（Ｅ）を使用する。【選択図】    なし【特許請求の範囲】
【請求項１】
数平均分子量１，０００〜５０，０００の紫外線硬化性樹脂（Ａ）、数平均分子量８６〜８００の（メタ）アクリレート（Ｂ）、並びにリン酸エステル（ａ）と、３級脂肪族アミン（ｂ１）、１級脂肪族アミンのアルキレンオキシド付加物（ｂ２）および２級脂肪族アミンのアルキレンオキシド付加物（ｂ３）からなる群より選ばれる１種以上の３級アミン（ｂ）から構成される塩（Ｃ）を必須成分とし、該リン酸エステル（ａ）の溶解度パラメーターＳＰａが８．５〜１０．０、該３級アミン（ｂ）の溶解度パラメーターＳＰｂが７．８〜９．５であり、かつ該塩（Ｃ）の含有量が（Ａ）と（Ｂ）の合計に基づいて０．００５〜５重量％であることを特徴とする光学部品成型用紫外線硬化性樹脂組成物。
【請求項２】
該紫外線硬化性樹脂（Ａ）が、ポリエステル（メタ）アクリレート（Ａ１）である請求項１記載の光学部品成型用紫外線硬化性樹脂組成物。
【請求項３】
該紫外線硬化性樹脂（Ａ）が、エポキシ（メタ）アクリレート（Ａ２）である請求項１記載の光学部品成型用紫外線硬化性樹脂組成物。
【請求項４】
該紫外線硬化性樹脂（Ａ）が、ウレタン（メタ）アクリレート（Ａ３）である請求項１記載の光学部品成型用紫外線硬化性樹脂組成物。
【請求項５】
該紫外線硬化性樹脂（Ａ）と（メタ）アクリレート（Ｂ）全体の溶解度パラメーターＳＰABが９．０〜１２．０、該塩（Ｃ）の溶解度パラメーターＳＰCが８．０〜１０．０であり、かつその差の絶対値｜ＳＰAB−ＳＰC｜が０．５〜２．５である請求項１〜４いずれか記載の光学部品成型用樹脂組成物。
【請求項６】
請求項１〜５いずれか記載の光学レンズ成型用紫外線硬化性樹脂組成物を紫外線照射で硬化させて得られる光学部品。
【発明の詳細な説明】
【技術分野】
【０００１】
本発明は、紫外線硬化型光学部品成型用樹脂組成物に関する。さらに詳しくは、金型からの離型性とプラスチック基材との密着性かつ透明性に優れた光学レンズなどの紫外線硬化型光学部品成型用樹脂組成物、およびそれを硬化させて成型した光学部品に関する。
【背景技術】
【０００２】
従来より、プラスチックレンズを成型する場合には、成形品の金型や樹脂型からの離型を容易にするため、離型剤を金型や樹脂型にあらかじめ塗布しておく方法（特許文献１）、もしくは、レンズ用樹脂に内部添加すること方法が知られている。
【０００３】
上記の目的で使われる離型剤としては、樹脂表面にブリードアウトしやすく、表面張力が低いフッ素系離型剤（特許文献２）およびシリコーン系離型剤（特許文献３）が提案されている。
【０００４】
また、近年、最近、光学レンズのさらなる透明性のニーズを満たすために相溶性が良く、かつ金型に配向する特長を持つアルキルリン酸エステルを離型剤として使用することが提案されている（例えば特許文献４）。
【先行技術文献】
【特許文献】
【０００５】
【特許文献１】特開２００３−２８５３３５号公報
【特許文献２】特開２０００−９４４５５号公報
【特許文献３】特開２００７−３１４７１５号公報
【特許文献４】特開２００８−０４４２３７号公報
【発明の概要】
【発明が解決しようとする課題】
【０００６】
しかしながら、特許文献１の離型剤を金型にあらかじめ塗布しておく方法では塗布するのに手間がかかり、かつ離型性が持続しないという問題があった。
そこで、離型剤をレンズ樹脂に添加して離型性を発現させる方法が用いられるようになったが、特許文献２のフッ素系離型剤および特許文献３のシリコーン系離型剤では、レンズ樹脂との相溶性が悪いため透明性を悪化させてしまう。
また、フッ素系離型剤およびシリコーン系離型剤では離型剤の表面張力が低すぎるため、レンズ表面にさらにコーティングする場合には、コーティング樹脂をはじいてしまうという問題があった。
さらに、特許文献４のアルキルリン酸エステルを用いた技術では、レンズ樹脂の透明性は良好であり、コーティング樹脂をはじくという問題は解決された。しかし、離型性を向上させるためには添加量を多くする必要があり、その結果、プラスチック基材との密着性を損なうという問題があった。
【０００７】
そこで、レンズ樹脂の透明性、金型からの離型性を損なうことなくプラスチック基材との密着性に優れる離型剤組成物を提供することを目的とする。
【課題を解決するための手段】
【０００８】
本発明者らは、上記の目的を達成するべく検討を行った結果、本発明に到達した。
すなわち、本発明は、数平均分子量１，０００〜５０，０００の紫外線硬化性樹脂（Ａ）、数平均分子量８６〜８００の（メタ）アクリレート（Ｂ）、並びにリン酸エステル（ａ）と、３級脂肪族アミン、１級脂肪族アミン（ｂ１）のアルキレンオキシド付加物（ｂ２）、および２級脂肪族アミンのアルキレンオキシド付加物（ｂ３）からなる群より選ばれる１種以上の３級アミン（ｂ）から構成される塩（Ｃ）を必須成分とし、該リン酸エステル（ａ）の溶解度パラメーターＳＰａが８．５〜１０．０、該３級アミン（ｂ）の溶解度パラメーターＳＰｂが７．８〜９．５であり、かつ該塩（Ｃ）の含有量が（Ａ）と（Ｂ）の合計に基づいて０．００５〜５重量％であることを特徴とする光学部品成型用紫外線硬化性樹脂組成物；これを紫外線照射で硬化させて得られる光学部品である。
【発明の効果】
【０００９】
本発明の離型剤組成物は、金型との離型性に優れ、また、プラスチック基材との密着性にも優れる。さらに、その硬化物は透明性に優れる。
【発明を実施するための形態】
【００１０】
本発明の活性エネルギー線硬化型帯電防止性樹脂組成物（Ｅ）は、数平均分子量１，０００〜５０，０００の紫外線硬化性樹脂（Ａ）、数平均分子量８６〜８００の（メタ）アクリレート（Ｂ）、およびリン酸エステル（ａ）と３級アミン（ｂ）から構成される塩（Ｃ）を必須成分として含有する。
そして、このリン酸エステル（ａ）の溶解度パラメーターＳＰａが８．５〜１０．０、３級アミン（ｂ）の溶解度パラメーターＳＰｂが７．８〜９．５であり、かつこの塩（Ｃ）の含有量が（Ａ）と（Ｂ）の合計に基づいて０．００５〜５重量％である。
さらに、この３級アミン（ｂ）は、３級脂肪族アミン（ｂ１）、１級脂肪族アミンのアルキレンオキシド付加物（ｂ２）、２級脂肪族アミンのアルキレンオキシド付加物（ｂ３）またはこれらの併用である。
【００１１】
本発明における紫外線硬化性樹脂（Ａ）は、そのゲルパーミエイションクロマトグラフィー（ＧＰＣ）法による数平均分子量（以下、Ｍｎと略称することがある。）１，０００〜５０，０００であり、好ましくは１，３００〜３０，０００である。さらに少なくとも１個、好ましくは２〜１５個の（メタ）アクリロイル基を有する紫外線硬化性樹脂が挙げられ、る。具体的には以下のポリエステル（メタ）アクリレート（Ａ１）、エポキシ（メタ）アクリレート（Ａ２）、ウレタン（メタ）アクリレート（Ａ３）が挙げられる。
【００１２】
ポリエステル（メタ）アクリレート（Ａ１）としては、多価カルボン酸、ポリオール、および分子内に必ず１個以上のアクリロイル基と少なくとも水酸基もしくはカルボキシル基を含有する化合物（ｃ）のエステル化により得られ、２個以上のエステル結合と１個以上のアクリロイル基を有するＭｎ１，０００〜５０，０００のポリエステルアクリレートが挙げられる。
【００１３】
原料となる上記のアクリロイル基と水酸基もしくはカルボキシル基を含有する化合物（ｃ）とは、水酸基含有（メタ）アクリレート（ｃ１）およびカルボキシル基含有（メタ）アクリレート（ｃ２）である。
【００１４】
水酸基含有（メタ）アクリレート（ｃ１）の具体例としては、ヒドロキシエチルアクリレート、ヒドロキシプロピルメタクリレート、２−ヒドロキシ−３−フェノキシプロピルアクリレート、ペンタエリスリトールトリアクリレートなどが挙げられる。
【００１５】
カルボキシル基含有（メタ）アクリレート（ｃ２）の具体例としては、アクリル酸、メタクリル酸、２−アクリロイロキシエチルフタル酸などが挙げられる。
【００１６】
エポキシ（メタ）アクリレート（Ａ２）
２〜１０個のグリシジル基を有するエポキシ樹脂と（メタ）アクリル酸の開環反応により得られるＭｎ１，０００〜５０，０００のエポキシ（メタ）アクリレートが挙げられる。
上記の２〜１０個のグリシジル基を有するエポキシ樹脂としては、例えばビスフェノールＡ型エポキシ樹脂、フェノールノボラック型エポキシ樹脂、クレゾールノボラック型エポキシ樹脂、ジシクロペンタジエン型エポキシ樹脂等が挙げられる。
【００１７】
ウレタン（メタ）アクリレート（Ａ３）
ポリイソシアネート、ポリオール、および水酸基含有（メタ）アクリレートとのウレタン化反応により得られる複数のウレタン結合と２個以上のアクリロイル基を有するＭｎ１，０００〜５０，０００のウレタン（メタ）アクリレートが挙げられる。
【００１８】
ポリイソシアネートとしては、例えば脂肪族ポリイソシアネート［ヘキサメチレンジイソシアネート等］、芳香（脂肪）族ポリイソシアネート［２，４−および／または２，６−トリレンジイソシアネート、１，５−ナフタレンジイソシアネート、キシリレンジイソシアネート等］、脂環式ポリイソシアネート［イソホロンジイソシアネート、４，４’−メチレンビス（シクロヘキシルイソシアネート）等］が挙げられる。
【００１９】
水酸基含有（メタ）アクリレートとしては、ヒドロキシエチル（メタ）アクリレート、ヒドロキシプロピル（メタ）アクリレート、ペンタエリスリトールトリ（メタ）アクリレート、ジペンタエリスリトールペンタ（メタ）アクリレート等が挙げられる。
【００２０】
本発明の紫外線硬化性樹脂（Ａ）は、上記（Ａ１）〜（Ａ３）は単独で用いても、２種以上を併用してもよい。
これら（Ａ１）〜（Ａ３）のうち、硬化物の金型離型性および基材の樹脂密着性の観点から好ましいのは（Ａ１）および（Ａ３）であり、さらに好ましいのは（Ａ３）である。
【００２１】
本発明における第２の必須成分である（メタ）アクリレート（Ｂ）のＭｎは８６〜８００であり、好ましくは１５０〜６００である。さらに少なくとも１個、好ましくは１〜６個の（メタ）アクリロイル基を有する（メタ）アクリレートが挙げられ、具体的には以下のモノ（メタ）アクリレート（Ｂ１）、ジ（メタ）アクリレート（Ｂ２）、３価以上の（メタ）アクリレート（Ｂ３）が挙げられる。
【００２２】
モノ（メタ）アクリレート（Ｂ１）としては、以下の（Ｂ１１）〜（Ｂ１６）が挙げられる。
【００２３】
ポリアルキレングリコールのモノ（メタ）アクリレート（Ｂ１１）
ポリエチレングリコールモノ（メタ）アクリレート、ポリプロピレングリコールモノ（メタ）アクリレートおよびポリテトラメチレングリコールのモノ（メタ）アクリレート等；
【００２４】
１価フェノール化合物の炭素数２〜４のアルキレンオキサイド（以下、「炭素数２〜４のアルキレンオキサイド」をＡＯと略記する。）（１〜１５モル）付加物のモノ（メタ）アクリレート（Ｂ１２）
１価フェノール化合物［フェノール、アルキル置換フェノール、ハロゲン置換フェノール、フェニル基置換フェノール（オルト−、メタ−およびパラ−フェニルフェノール）、クミルフェノール、ヒドロキシナフタレン］のＡＯ付加物のモノ（メタ）アクリレート、例えば、フェノールのエチレンオキサイド（以下、「エチレンオキサイド」をＥＯと略記する。）１モル付加物のモノ（メタ）アクリレート、オルト−フェニルフェノールのＥＯ１モル付加物のモノ（メタ）アクリレート、ノニルフェノールのプロピレンオキサイド（以下、「プロピレンオキサイド」をＰＯと略記する。）５モル付加物のモノ（メタ）アクリレートが挙げられる。
【００２５】
２価フェノール化合物のＡＯ（２〜３０モル）付加物のモノ（メタ）アクリレート（Ｂ１３）
２価フェノール化合物［単環フェノール（カテコール、レゾルシノール、ハイドロキノン等）、縮合多環フェノール（ジヒドロキシナフタレン等）、ビスフェノール化合物（ビスフェノールＡ、−Ｆおよび−Ｓ等）］のＡＯ付加物のモノ（メタ）アクリレート、例えば、レゾルシノールのＥＯ４モル付加物のモノ（メタ）アクリレート、ジヒドロキシナフタレンのＰＯ４モル付加物のモノ（メタ）アクリレート、ビスフェノールＡのＥＯ２モル、およびＰＯ４モル付加物のモノ（メタ）アクリレートが挙げられる。
【００２６】
炭素数１〜１５の脂肪族１価アルコールのモノ（メタ）アクリレート（Ｂ１４）
メチル（メタ）アクリレート、ブチル（メタ）アクリレート、２−エチルヘキシル（メタ）アクリレート等；
【００２７】
炭素数６〜３０の脂環式１価アルコールのモノ（メタ）アクリレート（Ｂ１５）
イソボルニルアルコールのモノ（メタ）アクリレート、シクロヘキサノールのモノ（メタ）アクリレート等；
【００２８】
炭素数６〜３０の脂環式２価アルコールのモノ（メタ）アクリレート（Ｂ１６）
ジメチロールトリシクロデカンのモノ（メタ）アクリレート、シクロヘキサンジメタノールのモノ（メタ）アクリレートおよび水素化ビスフェノールＡのモノ（メタ）アクリレート等；
【００２９】
ジ（メタ）アクリレート（Ｂ２）としては、以下の（Ｂ２１）〜（Ｂ２４）が挙げられる。
ポリアルキレングリコールのジ（メタ）アクリレート（Ｂ２１）
ポリエチレングリコールのジ（メタ）アクリレート、ポリプロピレングリコールのジ（メタ）アクリレートおよびポリテトラメチレングリコールのジ（メタ）アクリレート等；
【００３０】
２価フェノール化合物のＡＯ（２〜３０モル）付加物のジ（メタ）アクリレート（Ｂ２２）
２価フェノール化合物［単環フェノール（カテコール、レゾルシノール、ハイドロキノン等）、縮合多環フェノール（ジヒドロキシナフタレン等）、ビスフェノール化合物（ビスフェノールＡ、−Ｆおよび−Ｓ等）］のＡＯ付加物のジ（メタ）アクリレート、例えば、カテコールのＥＯ４モル付加物のジ（メタ）アクリレート、ジヒドロキシナフタレンのＰＯ４モル付加物のモノ（メタ）アクリレート、ビスフェノールＡのＥＯ４モルのジ（メタ）アクリレートが挙げられる。
【００３１】
炭素数２〜３０の脂肪族２価アルコールのジ（メタ）アクリレート（Ｂ２３）
ネオペンチルグリコールおよび１，６−ヘキサンジオールの各ジ（メタ）アクリレート等；
【００３２】
炭素数６〜３０の脂環式２価アルコールのジ（メタ）アクリレート（Ｂ２４）
ジメチロールトリシクロデカンのジ（メタ）アクリレート、シクロヘキサンジメタノールのジ（メタ）アクリレートおよび水素化ビスフェノールＡのジ（メタ）アクリレート等；
【００３３】
３価以上の（メタ）アクリレート（Ｂ３）
炭素数３〜４０の水酸基を３個以上有するアルコールおよびそのＡＯ付加物のポリ（メタ）アクリレート
トリメチロールプロパントリ（メタ）アクリレート、グリセリンのトリ（メタ）アクリレート、トリメチロールプロパンのＥＯ３モルおよびＰＯ３モル付加物の各トリ（メタ）アクリレート、グリセリンのＥＯ３モルおよびＰＯ３モル付加物の各トリ（メタ）アクリレート、ペンタエリスリトールのトリ（メタ）アクリレート、ペンタエリスリトールのテトラ（メタ）アクリレート、ペンタエリスリトールのＥＯ４モル付加物のテトラ（メタ）アクリレート、ジペンタエリスリトールのペンタ（メタ）アクリレート、ジペンタエリスリトールのヘキサ（メタ）アクリレート等；
【００３４】
本発明の（メタ）アクリレート（Ｂ）は、上記（Ｂ１）〜（Ｂ３）は単独で用いても、２種以上を併用してもよい。これら（Ｂ１）〜（Ｂ３）のうち、硬化物の基材密着性の観点から好ましいのは（Ｂ１）および（Ｂ２）、さらに好ましいのは（Ｂ１）、特に好ましいのは（Ｂ１２）である。
【００３５】
本発明における第３の必須成分である塩（Ｃ）は、リン酸エステル（ａ）と、３級脂肪族アミン（ｂ１）、１級脂肪族アミンのアルキレンオキシド付加物（ｂ２）、および２級脂肪族アミンのアルキレンオキシド付加物（ｂ３）からなる群より選ばれる１種以上の３級アミン（ｂ）から構成される。
ここで、この３級アミン（ｂ）は、３級脂肪族アミン（ｂ１）、１級脂肪族アミンのアルキレンオキシド付加物（ｂ２）、２級脂肪族アミンのアルキレンオキシド付加物（ｂ３）、またはこれらの併用である。
【００３６】
上記リン酸エステル（ａ）としては、下記一般式（１）で示されるもの、および製造過程で生成する不純物が含まれる。
ここで不純物とは、リン酸、ピロリン酸、ピロリン酸モノエステル、ピロリン酸ジエステルが挙げられる。
【００３７】
（Ｒ１）ｎ−Ｐ（＝Ｏ）−（ＯＨ）ｍ（１）
【００３８】
式（１）中、Ｒ１はアルコキシ基およびアルコールのＡＯ１〜２０モル付加物から活性水素を除いた残基である。
ここでＡＯとしては、基材との密着性、組成物の貯蔵安定性等の観点から好ましいのはＥＯである。
また、ｍとｎはｍ＋ｎ＝３を満足する１または２の整数を示す。
【００３９】
（ａ）の具体例としては、ドデカノールのリン酸モノ−および／またはジエステル、トリデカノールのリン酸モノ−および／またはジエステル、テトラデカノールのリン酸モノ−および／またはジエステル、ステアリルアルコールのリン酸モノ−および／またはジエステル、ドデカノールＥＯ２モルまたはＰＯ２モル付加物のリン酸モノ−および／またはジエステル、トリデカノールＥＯ２モルまたはＰＯ２モル付加物のリン酸モノ−および／またはジエステル、テトラデカノールＥＯ２モルまたはＰＯ２モル付加物のリン酸モノ−および／またはジエステル、ステアリルアルコールＥＯ１０モル付加物のリン酸モノ−および／またはジエステル、ドデカノールＥＯ１０モル付加物のリン酸モノ−および／またはジエステル、トリデカノールＥＯ１０モル付加物のリン酸モノ−および／またはジエステル、テトラデカノールＥＯ１０モル付加物のリン酸モノ−および／またはジエステル、およびステアリルアルコールＥＯ１０モル付加物のリン酸モノ−および／またはジエステル等が挙げられる。
【００４０】
これらのうち、塩（Ｃ）の金型離型性付与の観点から好ましいのは、ドデカノールのリン酸モノ−および／またはジエステル、ステアリルアルコールのリン酸モノ−および／またはジエステル、ステアリルアルコールＥＯ１０モル付加物のリン酸モノ−および／またはジエステル、トリデカノールＥＯ１０モル付加物のリン酸モノ−および／またはジエステル、テトラデカノールＥＯ１０モル付加物のリン酸モノ−および／またはジエステル、さらに好ましいのはこれらのうちモノエステル／ジエステルのモル比が１／１のモノエステル／ジエステルの混合物である。
【００４１】
本発明の塩（Ｃ）の構成部分である３級アミン（ｂ）は、３級脂肪族アミン（ｂ１）、１級脂肪族アミンのＡＯ付加物（ｂ２）、および２級脂肪族アミンのＡＯ付加物（ｂ３）、およびこれらの混合物である。
なお、ここでのＡＯは炭素数２〜４のアルキレンオキサイドであり、単独でも2種以上の併用でもよい。
【００４２】
３級脂肪族アミン（ｂ１）としては、トリエチルアミン、トリブチルアミン、ラウリルジメチルアミンおよびジメチルステアリルアミン等が挙げられる。
【００４３】
１級脂肪族アミンのＡＯ付加物（ｂ２）としては、ブチルアミンのＥＯ４モル付加物、ＥＯ１０モル付加物およびＰＯ、ラウリルアミンのＥＯ１０モル付加物、ステアリルアミンのＥＯ１０モル付加物およびＥＯ１５モル付加物等が挙げられる。
【００４４】
２級脂肪族アミンのＡＯ付加物（ｂ３）としては、ジエチルアミンのＥＯ４モル付加物およびＰＯ１０モル付加物、ジブチルアミンのＥＯ４モル付加物およびＰＯ１０モル付加物、ラウリルメチルアミンのＥＯ１０モル付加物、メチルステアリルアミンのＥＯ１５モル付加物およびＰＯ１０モル付加物等が挙げられる。
【００４５】
上記（ｂ）のうち、（Ｃ）の型離型性付与の観点から好ましいのは３級脂肪族アミン、および１級脂肪族アミンのＡＯ付加物、さらに好ましいのはジメチルステアリルアミン、およびステアリルアミンのＥＯ１０〜１５モル付加物である。
【００４６】
（ａ）と（ｂ）との中和反応における（ａ）と（ｂ）の当量比（ａ／ｂ）は、特に限定はないが、組成物の貯蔵安定性および硬化物の金型離型性の観点から好ましくは０．５／１〜３／１、さらに好ましくは０．８／１〜２／１である。
（Ｃ）には、（ａ）と（ｂ）の中和反応により生成した塩、および未反応の（ａ）および／または（ｂ）が含まれる。（Ｃ）中の該塩の含有量は、組成物の貯蔵安定性、金型離型性の観点から好ましくは６５〜１００％、さらに好ましくは８０〜１００％である。
【００４７】
本発明の組成物に（Ｃ）を含有させる方法には、（１）（ａ）と（ｂ）を予め反応させた後に、他の成分と混合する方法、および（２）（ａ）と（ｂ）を別々に他の成分と混合する方法が含まれる。これらの方法のうち、組成物の貯蔵安定性の観点から好ましいのは（１）の方法である。
【００４８】
（ａ）と（ｂ）からなる塩の具体例としては、ドデカノールのリン酸モノ−および／またはジエステル−ジメチルステアリルアミンの塩、トリデカノールのリン酸モノ−および／またはジエステル−ジメチルステアリルアミンの塩、テトラデカノールＥＯ１０モルまたはＰＯ５モル付加物のリン酸モノ−および／またはジエステル−ジメチルステアリルアミンの塩、ラウリルアルコールＥＯ２モルまたはＰＯ２モル付加物のリン酸モノ−および／またはジエステル−ラウリルアミンのＥＯ１０モルまたはＰＯ５モル付加物の塩、テトラデカノールＥＯ１０モル付加物のリン酸モノ−および／またはジエステル−ステアリルアミンのＥＯ１５モル付加物の塩等が挙げられる。
【００４９】
上記（Ｃ）は単独で用いても、２種以上を併用してもよい。このうち、金型離型性と基材密着性の観点から好ましいのはドデカノールのリン酸モノ−および／またはジエステル−ジメチルステアリルアミンの塩およびテトラデカノールＥＯ１０モル付加物のリン酸モノ−および／またはジメチルステアリルアミンの塩、さらに好ましいのはドデカノールのリン酸モノ−および／またはジエステル−ジメチルステアリルアミンの塩である。
【００５０】
これらのうち、金型離型性付与および基材密着性の観点から好ましいのはドデカノールのリン酸モノ−および／またはジエステル−ジメチルステアリルアミンの塩、テトラデカノールＥＯ１０モル付加物のリン酸モノ−および／またはジエステル−ステアリルアミンの塩、さらに好ましいのは（ａ）と（ｂ）の当量比（ａ／ｂ）が１／１の混合物であるそれぞれの塩である。
【００５１】
本発明における塩（Ｃ）は、樹脂組成物を金型に塗工した際に、選択的に金型表面に配向するという理由から、塩（Ｃ）の化学構造部分は紫外線硬化性樹脂（Ａ）および（メタ）アクリレート（Ｂ）全体の化学構造部分に対して疎水性であることが好ましい。
【００５２】
疎水性の指標として、溶解度パラメーター（ＳＰ値）で表すことができ、リン酸エステル（ａ）の溶解度パラメーター（ＳＰａ）は通常８．５〜１０．０、好ましくは８．７〜９．８であり、３級アミン（ｂ）の溶解度パラメーター（ＳＰｂ）は通常７．８〜９．５、好ましくは７．８〜９．２である。
【００５３】
さらにリン酸エステル（ａ）と３級アミン（ｂ）からなる塩（Ｃ）全体のＳＰ値（ＳＰC）は通常８．０〜１０．０であり、好ましくは８．３〜９．７である。
【００５４】
また、紫外線硬化性樹脂（Ａ）と（メタ）アクリレート（Ｂ）全体として計算した溶解度パラメーター（ＳＰAB）は通常９．０〜１２．０であり、好ましくは９．５〜１１．５である。
【００５５】
さらに、ＳＰABとＳＰCとの差の絶対値｜ＳＰAB−ＳＰC｜はヘイズおよび金型離形成の観点から通常０．５〜２．５、好ましくは１．０〜２．４である
【００５６】
ここで溶解パラメータ（ＳＰ値）は次式で求められるものである。
ＳＰ＝（ΔＨ／Ｖ）１／２
【００５７】
但し、式中、ΔＨはモル蒸発熱（ｃａｌ／モル）、Ｖはモル体積（ｃｍ３／モル）を表す。
【００５８】
また、ΔＨおよびＶは、「ＰＯＬＹＭＥＲ ＥＮＧＩＮＥＥＲＩＮＧ ＡＮＤ  ＳＣＩＥＮＣＥ，Ｆｅｂｒｕａｒｙ，１９７４，Ｖｏｌ．１４，Ｎｏ．２，Ｒｏｂｅｒｔ  Ｆ．  Ｆｅｄｏｒｓ．（１４７〜１５４頁）」に記載の原子団のモル蒸発熱（△ｅi）の合計（ΔＨ）と、モル体積（△ｖi）の合計（Ｖ）を用いることができる。
【００５９】
（Ｃ）の含有量は、（Ａ）と（Ｂ）の合計に基づいて、金型離型性および基材の樹脂密着性の観点から好ましくは０．００５〜５重量％、さらに好ましくは０．０１〜３重量％、とくに好ましくは０．０５〜２重量％である。
【００６０】
本発明における光重合開始剤（Ｄ）は、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド等）、ベンジルジメチルケタール等が挙げられる。
これらのうち硬化物の着色防止の観点から好ましいのは２−ヒドロキシ−２−メチル−１−フェニルプロパン−１−オン、１−ヒドロキシシクロヘキシルフェニルケトンおよび１，３，５−トリメチルベンゾイルジフェニルホスフィンオキシドである。
【００６１】
（Ｄ）の使用量は、（Ａ）、（Ｂ）の合計に基づいて硬化性および硬化物の着色の観点から好ましくは０．３〜１０重量％、さらに好ましくは０．５〜５重量％である。
【００６２】
本発明の光学部品成型用紫外線硬化性樹脂（Ｅ）には、本発明の効果を阻害しない範囲で必要により種々の添加剤を含有させてもよい。
添加剤には、有機溶剤、無機充填剤、分散剤、消泡剤、レベリング剤、シランカップリング剤、チクソトロピー性付与剤（増粘剤）、スリップ剤、酸化防止剤および紫外線吸収剤が含まれる。
（Ｆ）の合計の使用量は、本発明の組成物の全重量に基づいて、通常５重量％以下、添加効果および透明性の観点から好ましくは０．５〜３重量％である。
【００６３】
本発明の樹脂組成物を用いた成形体の製造方法は、特に限定されないが、例えば次の方法で塗工、成形することができる。すなわち、本発明の樹脂組成物を予め２０〜５０℃に温調し、成形体形状（例えば光学レンズ形状）が得られる金型（型温は通常２０〜５０℃、好ましくは２５〜４０℃）にディスペンサー等を用いて、硬化後の厚みが５０〜１５０μｍとなるように塗工（または充填）し、塗膜上から透明基材（透明フィルムを含む）を空気が入らないように加圧積層し、さらに該透明基材上から後述の活性エネルギー線を照射して該塗膜を硬化させた後に、型から離型し成形体（レンズシート）を得る。  
【００６４】
透明基材（透明フィルムを含む）としては、メチルメタクリレート（共）重合物、ポリエチレンテレフタレート、ポリカーボネート、ポリトリアセチルセルロース、ポリシクロオレフィン等の樹脂からなるものが挙げられる。
【００６５】
本発明の樹脂組成物の硬化に用いられる活性エネルギー線には、電子線、Ｘ線、紫外線、赤外線等が含まれる。これらのうち硬化性および安全性の観点から好ましいのは紫外線である。
【００６６】
本発明の樹脂組成物を紫外線により硬化させる場合は、種々の紫外線照射装置［例えば、紫外線照射装置［型番「ＶＰＳ／Ｉ６００」、フュージョンＵＶシステムズ（株）製］を使用できる。使用するランプとしては、例えば高圧水銀灯、メタルハライドランプ等が挙げられる。紫外線の照射量（ｍＪ／ｃｍ2）は、組成物の硬化性および硬化物の可撓性の観点から好ましくは１０〜１０，０００、さらに好ましくは１００〜５，０００である。
【実施例】
【００６７】
以下、実施例及び比較例により本発明をさらに説明するが、本発明はこれらに限定されるものではない。以下、特に定めない限り、％は重量％、部は重量部を示す。
【００６８】
製造例１  ＜ポリエステルアクリレート（Ａ−１）の製造＞
撹拌装置および温度計を取り付けたガラス製の反応容器に、１，４−ブタンジオール（東京化成（株）社製）３９．４部、アジピン酸５１．１部および４８％水酸化ナトリウム水溶液０．０１部を入れ、１８０℃で窒素気流下に、生成する水を留去しながら１２時間反応させた。次いで２３０℃まで徐々に昇温しながら、窒素気流下に、生成する水を留去しながら４時間反応させた。水酸基価を測定し、１０８．５であるのを確認し、１００℃まで冷却した。冷却した後、トルエン８７．６部、パラトルエンスルホン酸１．８部を投入し、均一化した。ここにアクリル酸１２．６部を投入した後、１１０℃まで昇温した後、１２時間反応を行った。さらに、減圧下で６時間反応し、ポリエステルアクリレートのトルエン溶液を得た。これに１０％水酸化ナトリウム溶液を２６．３部入れ、遠心分離し、さらに溶剤留去してポリエステルアクリレート（Ａ−１）を得た。
【００６９】
製造例２＜エポキシアクリレート（Ａ−２）の製造＞
加熱冷却・撹拌装置、還流冷却管、滴下ロート、窒素導入管および温度計を取り付けたガラス製の反応容器に、クレゾールノボラック型エポキシ樹脂「ＥＯＣＮ−１０４Ｓ」（日本化薬（株）製、エポキシ当量２１８）７３．９部とトルエン９９．７部を仕込み、１１０℃まで加熱して均一に溶解させた。続いて、アクリル酸２５．８部、トリフェニルホスフィン０．３部およびｐ−メトキシフェノール０．０３部を仕込み、１１０℃にて１０時間反応させた。
エステル化の終点は酸価で規定し、酸価が１．０以下になったのを確認した後６０℃に冷却した。
ここに、フェノキシエチルアクリレート［ライトアクリレートＰＯ−Ａ、共栄社化学（株）製］９９．７部を仕込み攪拌して均一溶液とした後、重合禁止の目的で酸素濃度を８％に調整した窒素と酸素の混合気体を液中に通気し、８０℃に昇温、減圧下トルエンを留去してアクリレートモノマーで希釈されたエポキシアクリレートオリゴマー（Ａ−２）を得た。
【００７０】
製造例２  ＜ウレタンアクリレート（Ａ−３）の製造＞
撹拌装置および温度計を取り付けたガラス製の反応容器に、ビスフェノールのエチレンオキサイドのエチレンオキサイド２モル付加物［ニューポールＢＰ−２Ｐ、三洋化成工業（株）製］２７．３部、フェノキシエチルアクリレート４９．５部を仕込み、攪拌して均一溶液とした。均一溶液の水分が５００ｐｐｍであることを確認した後、ここに、キシレンジイソシアネート［タケネート５００、三井武田ケミカル（株）製］を１８．６部、ジブチルジンジラウレート０．０２部仕込み、攪拌して均一溶液とした。均一溶液にした後、重合禁止の目的で酸素濃度を５％に調整した窒素と酸素の混合気体を液中に通気し、５０℃に昇温した。容器内の温度が８５℃以上にならないように温度調整しながら、ウレタン化反応を６時間行った。
ウレタン化反応の終点はイソシアネート含量で規定し、イソシアネート含量が１．２０％以下になったのを確認した後、ヒドロキシエチルアクリレート（ＢＨＥＡ、日本触媒（株）製）を４．６部加え、７５℃で２時間反応した。ウレタン化反応の終点はイソシアネート含量で規定し、イソシアネート含量が０．０１％以下になったのを確認した後、６０℃に冷却し、アクリレートモノマーで希釈されたウレタンアクリレートオリゴマー（Ａ−３）を得た。
【００７１】
製造例３
撹拌装置および温度計を取り付けたガラス製の反応容器に、２−エチルヘキシルアルコール４０．７部を仕込み、窒素雰囲気下とした。攪拌した状態で、容器内の温度が６５℃以上にならないように無水リン酸を１４．８部加えた後に、６５℃で２時間反応した。さらに１００℃に昇温した後、この温度で５時間反応させ、リン酸エステル（ａ−１）を得た。
ここにジメチルステアリルアミン４４．４部（ｂ−１）を投入し５０℃で２時間攪拌し、リン酸エステル（ａ−１）とアルキルアミン（ｂ−１）との塩（Ｃ−１）を得た。
【００７２】
製造例４
撹拌装置および温度計を取り付けたガラス製の反応容器に、ラウリルアルコールのエチレンオキサイド２モル付加物４６．６部を仕込み、窒素雰囲気下とした。攪拌した状態で、容器内の温度が６５℃以上にならないように無水リン酸を９．０部加えた後に、６５℃で２時間反応した。さらに１００℃に昇温した後、この温度で５時間反応させ、リン酸エステル（ａ−２）を得た。
ここにジメチルステアリルアミン４４．４部（ｂ−１）を投入、５０℃で２時間攪拌し、リン酸エステル（ａ−２）とアルキルアミン（ｂ−１）との塩（Ｃ−２）１００部を得た。
【００７３】
製造例５
製造例４で合成したリン酸エステル（ａ−２）５５．６部にジメチルステアリルアミンのエチレンオキサイド１５モル付加物（ｂ−１）４４．４部を投入、５０℃で２時間攪拌し、リン酸エステル（ａ−２）とアルキルアミン（ｂ−２）との塩（Ｃ−３）１００部を得た。
【００７４】
比較製造例１
撹拌装置および温度計を取り付けたガラス製の反応容器に、ブチルアルコール３３．９部を仕込み、窒素雰囲気下とした。攪拌した状態で、容器内の温度が６５℃以上にならないように無水リン酸を２１．７部加えた後に、６５℃で２時間反応した。さらに１００℃に昇温した後、この温度で５時間反応させ、リン酸エステル（ａ’−１）を得た。
ここにジメチルブチルアミン４４．４部（ｂ’−１）を投入し５０℃で２時間攪拌し、リン酸エステル（ａ’−１）とアルキルアミン（ｂ’−１）との塩（Ｃ’−１）１００部を得た。
【００７５】
実施例１  
製造例１で合成したポリエステルアクリレート（Ａ−１）を３０重量部、フェノキシエチルアクリレート（Ｂ−１）３７重量部、ビスフェノールAのエチレンオキサイド４モル付加物のジアクリレート［商品名「ネオマーＢＡ−６４１」、三洋化成工業（株）製］（Ｂ−２）３０重量部、製造例３で合成したリン酸エステルとアルキルアミンとの塩（Ｃ−１）０．２重量部、１−ヒドロキシシクロヘキシルフェニルケトン［商品名「イルガキュア１８４」、チバスペシャリティケミカルズ（株）製］（Ｄ−１）３重量部を一括で配合し、ディスパーサーで均一に混合攪拌し、本発明の光学部品用樹脂組成物（Ｅ−１）を得た。
【００７６】
実施例２〜４および比較例１〜５
表１に記載の各成分と配合量に従って、実施例と同様にして光学部品用樹脂組成物（Ｅ−２）〜（Ｅ−４）および（Ｅ’−１）〜（Ｅ’−５）を得た。
【００７７】
実施例１〜４で作成した本発明の樹脂組成物（Ｅ−１）〜（Ｅ−４）、および比較例１〜５で作成した比較のための樹脂組成物（Ｅ’−１）〜（Ｅ’−５）の、（１）透明性、（２）金型離型性、（３）湿熱処理前の密着性、（４）湿熱処理２００時間後の密着性を下記の方法で測定した。その結果を表１に示す。
【００７８】
【表１】
2011202106.tif 000002
【００７９】
（１）透明性（ヘイズ）
樹脂組成物をガラス板の片面に厚さが１００μｍになるように塗工した後、厚さ１００μｍのＰＥＴフィルム［商品名「コスモシャインＡ４３００」東洋紡績（株）製］を樹脂側に貼り合わせ、ローラーを上から転がして空気を押し出した。ＰＥＴフィルム側から紫外線照射装置［型番「ＶＰＳ／Ｉ６００」、フュージョンＵＶシステムズ（株）製］により、紫外線を１０００ｍＪ／ｃｍ２照射して、硬化させた。ＰＥＴフィルムに密着した硬化物をガラス板から剥離し、テストピースを作成した。
ＪＩＳ−Ｋ７１０５に準拠し、上記テストピースを全光線透過率測定装置［商品名「ｈａｚｅ−ｇａｒｄｄｕａｌ」ＢＹＫ  ｇａｒｄｎｅｒ（株）製］を用いてヘイズ（％）を測定した。
【００８０】
（２）金型離型性
溝の深さが２００μｍでピッチ幅を８０μｍで平行線を刻んで微細に凹凸処理を施したＳＵＳ製の金型を用意する。
樹脂組成物をこの金型の片面に厚さが１００μｍになるように塗工した後、厚さ１００μｍのＰＥＴフィルム［商品名「コスモシャインＡ４３００」東洋紡績（株）製］を樹脂側に貼り合わせ、ローラーを上から転がして空気を押し出した。ＰＥＴフィルム側から紫外線照射装置により、紫外線を１０００ｍＪ／ｃｍ２照射して、硬化させ、硬化物を作成した。
上記硬化物を金型から剥離した際に、一部破損した樹脂が金属板に残らず、忠実に凹凸の転写が再現できた場合を○、できなかった場合を×とした。
【００８１】
（３）湿熱処理前の樹脂密着性
上記の金型離型性評価で忠実に凹凸の転写が再現できた硬化物をＪＩＳ  Ｋ  ５６００−５−６に準拠し、１００個（１０個×１０個）のマスができるよう１ｍｍ幅にカッターナイフで切込みを入れ樹脂密着性を測定する。
測定結果は「試験後に基材に残ったマス目／１００」で表す。
【００８２】
（４）湿熱処理２００時間後の樹脂密着性
上記の金型離型性評価で忠実に凹凸の転写が再現できた硬化物を６０℃、相対湿度９５％の条件下で２００時間放置した後、上記の方法で測定し、評価した。
【００８３】
本発明の光学部品用樹脂は、実施例１〜４で示す通り、透明性、基材密着性、湿熱処理前後の金型離型性のすべて点で優れている。
一方、リン酸エステルとアルキルアミンの塩を添加していない比較例１、ＳＰ値が高いリン酸エステルとＳＰ値が低いアルキルアミンとの組合せの塩を添加した比較例２、およびリン酸エステルのみを添加した比較例３は、いずれも金型離型性を満足しない。また、リン酸エステルとアルキルアミンの塩の含有量が多すぎる比較例４は、透明性および基材密着性を満足しない。反対に、リン酸エステルとアルキルアミンの塩の含有量が少なすぎる比較例５は、金型離型性を満足しない。
【産業上の利用可能性】
【００８４】
本発明の光学部品成型用紫外線硬化性樹脂は、硬化物作成時の金型離型性、湿熱処理前の基材密着性および湿熱処理後の基材密着性が優れ、硬化物の透明性に優れているため、光学部材、電気・電子部材としても有用である。
また、本発明の硬化物を用いた光学部品は、プラスチックレンズ（プリズムレンズ、レンチキュラーレンズ、マイクロレンズ、フレネルレンズ、視野角向上レンズ等）、プリズム、光ファイバー、フレキシブルプリント配線用ソルダーレジスト、メッキレジスト、多層プリント配線板用層間絶縁膜、感光性光導波路として有用である。